(57)【要約】【課題】  ブラジャー等の女性用衣類のバストカップに使用されるワイヤー或いは線材として要求される保形性、適度な変形性、弾力性、耐洗濯性（耐疲労性）、耐食性、などの性能を保持し、防菌性、防臭性を有し、血行を促進し疲労感を緩和させ得る等の特性を備えたブラジャー用金属部品を提供するものである。【解決手段】  女性用衣類のバストカップの下部周縁部に使用されるワイヤー或いは線材であって、基材金属表面にＧｅを１〜８０重量％含有するＧｅ含有金属被膜層を有することを特徴とする。【選択図】      図１
0003108959.tif 000002
【実用新案登録請求の範囲】
【請求項１】
バストカップの下部周縁部に使用されるワイヤー或いは線材であって、基材金属表面にＧｅを１〜８０重量％含有するＧｅ含有金属被膜層を有することを特徴とするブラジャー用金属部品。
【請求項２】
Ｇｅ含有金属被膜層が部分的に設けられていることを特徴とする請求項１記載のブラジャー用金属部品。
【請求項３】
Ｇｅ含有金属被膜層の上にさらに金属被膜層を有することを特徴とする請求項１又は２記載のブラジャー用金属部品。
【請求項４】
Ｇｅ含有金属被膜層の上にさらに樹脂被膜層を有することを特徴とする請求項１又は２記載のブラジャー用金属部品。
【請求項５】
Ｇｅ含有金属被膜層がＧｅ／金属合金メッキ液によりメッキ処理により形成された被膜であることを特徴とする請求項１〜４のいずれかに記載のブラジャー用金属部品。
【考案の詳細な説明】
【技術分野】
【０００１】
本考案は、ブラジャー等女性用衣類のバストカップワイヤー或いは線材として要求される性能を保持し、防菌性、防臭性を有し、血行を促進し疲労感を緩和させ得る等の特性を備えたブラジャー用金属部品に関する。
【背景技術】
【０００２】
ブラジャーやブラスリップ、ボディスーツ、レオタード、水着（以下、ブラジャー等という）などの女性用衣類のバストカップの下部周縁部に使用される保形用芯材料としてのワイヤー或いは線材は、主に金属材料が用いられ、例えば、ばね鋼板やステンレス板等を打ち抜き馬蹄形の形状に賦形したもの（例えば、特許文献１）、ばね鋼等の細い線状を円弧状に湾曲賦形したもの（例えば、特許文献２）、チタン又はチタン合金を使用したもの（例えば、特許文献３）また形状記憶合金材料を用いたもの、その他に合成樹脂で構成したもの（例えば、特許文献４）等種々のものが用いられている。
【０００３】
【特許文献１】特開平９−１０５００３号公報
【特許文献２】特開２００３−３２８２１０号公報
【特許文献３】特開２００１−２１４３０７号公報
【特許文献４】特開２００１−１３１８０６号公報
【考案の開示】
【考案が解決しようとする課題】
【０００４】
本考案は、ブラジャー等の女性用衣類のバストカップの下部周縁部に使用されるワイヤー或いは線材として要求される保形性、適度な変形性、弾力性、耐洗濯性（耐疲労性）、耐食性、などの性能を保持し、防菌性、防臭性を有し、血行を促進し疲労感を緩和させ得る等の特性を備えたブラジャー用金属部品を提供するものである。
【課題を解決するための手段】
【０００５】
すなわち、本考案は、（１）女性用衣類のバストカップの下部周縁部に使用されるワイヤー或いは線材であって、基材金属表面にＧｅを１〜８０重量％含有するＧｅ含有金属被膜層を有することを特徴とするブラジャー用金属部品に関し、（２）Ｇｅ含有金属被膜層が部分的に設けられていることを特徴とする上記（１）のブラジャー用金属部品、（３）Ｇｅ含有金属被膜層の上にさらに金属被膜層を有することを特徴とする上記（１）又は（２）記載のブラジャー用金属部品、さらに（４）Ｇｅ含有金属被膜層の上にさらに樹脂被膜層を有することを特徴とする上記（１）又は（２）のいずれかに記載のブラジャー用金属部品、（５）Ｇｅ含有金属被膜層がＧｅ／金属合金メッキ液によりメッキ処理により形成された被膜であることを特徴とする上記（１）〜（４）のいずれかに記載のブラジャー用金属部品、を要旨とする。
【考案の効果】
【０００６】
本考案に係るブラジャー用金属部品は、基材金属表面にGe含有金属被膜層を有しているので、ブラジャー等の女性用衣類のバストカップに使用されるワイヤー或いは線材に要求される保形性、適度な変形性、弾力性、耐洗濯性（耐疲労性）、耐食性、などの性能を保持し、皮膚に対するアレルギー症等を誘発することがなく、非毒性であり、被膜層のGe金属に因り防菌性、防臭性を有し、血行を促進し、筋肉の懲りや痛み等を和らげる等疲労感を緩和させ得る格別な効果を有する装着感が良好なブラジャー等を提供することができる。
【考案を実施するための最良の形態】
【０００７】
本考案は女性用衣類のバストカップの下部周縁部に使用されるワイヤー或いは線材であって、基材金属表面にＧｅ含有金属被膜層を有するブラジャー等の金属部品に関する。
ここで、本明細書において、バストカップとは、ブラジャーやブラスリップ、ボディスーツ、レオタード、水着（以下、ブラジャー等という）等の女性用衣類において、バスト（乳房）を被覆保護したり、また支えて保形したりするカップ状の部位をいう。
【０００８】
本考案におけるブラジャー用金属部品の基材金属は、従来から女性用衣類のバストカップの下部周縁部に使用されるワイヤー或いは線材に使用されている金属で、例えば、鉄（鋼）、ステンレス、真鍮、チタン、チタン合金など金属であり、その中でも軽くて耐食性が良好な金属としてのチタン、チタン合金が好ましい。
その形状は、例えば、丸棒状、或いは偏平状、平板状、鋼板やステンレス板を打ち抜いた馬蹄形状等、従来から所謂バストカップに使用されるいずれの形状であってもよい。
【０００９】
本考案のブラジャー用金属部品においてGe含有金属被膜は、ブラジャー等のバストカップワイヤーや線材に使用される基材金属表面に以下のようなメッキ液により金属メッキ処理を行うことにより得ることができる。
すなわち、ｐＨ７．０以下に調整され酸性に維持した安定な電導塩溶液に、ニッケル、コバルト、ロジウム、ルテニウム、白金、金等の可溶性金属化合物を金属として０．５〜２０ｇ／Ｌの濃度に溶解し、可溶性ゲルマニウム化合物をＧｅ金属として１〜２０ｇ／Ｌの濃度に溶解させたゲルマニウム／金属合金メッキ液により、メッキ処理を行うことにより、Ｇｅ含有金属被膜層を有するブラジャー等のワイヤーや線材に使用される金属部品が得られる。
【００１０】
基材金属にＧｅ含有金属被膜層を形成する方法は密着強度が良好な被膜層が形成されるものであれば従来から実施されているいずれの方法でもよく、電気メッキ方法、すなわち電解メッキが均一なメッキ被膜を容易に得ることができ、従来の装置がそのまま適用できるので一般に採用される。基材金属にＧｅ含有金属メッキを行うに際しては、一般のメッキ処理と同様に基材金属表面をバフ、ブラスト、研磨などの前処理を行いＧｅ／金属合金メッキ液により金属合金メッキ処理を行う。チタン、ステンレス、真鍮等の卑金属基材の場合は、上記のバフ、ブラスト、研磨などの前処理に加えて光沢ニッケルメッキや金メッキなどの下地メッキを行って上記と同様Ｇｅ／金属合金メッキ液により金属合金メッキを行うことが好ましい。
Ｇｅ含有金属被膜層は、通常は基材金属全面に被膜層が形成されるが、所望に応じて部分的にＧｅ含有金属被膜層を形成させることもできる。また、Ｇｅ含有金属被膜層の上に、さらに金等の金属メッキ層や樹脂被膜層を形成することができる。
【００１１】
本考案において、Ｇｅ含有金属被膜の厚さは０．１〜５μｍが好ましく、０.１μｍ以下ではＧｅ金属に因る効果が得られ難く、５μｍ以上では金属の使用量が多くなり、製造コストの点で難点があるがメッキ膜厚さは適宜の厚さの被膜とすることができる。
【００１２】
本考案のＧｅ含有金属被膜層の形成に使用されるメッキ液における電導塩は、例えば、燐酸または燐酸アルカリ金属塩、ピロ燐酸またはそのアルカリ金属塩、硫酸またはそのアルカリ金属塩、硝酸またはそのアルカリ金属塩、等の無機酸またはその塩、スルホン酸またそのアルカリ金属塩、クエン酸またはその塩等の有機酸またはその塩、アミド類、等従来から使用されているものが使用できる。本考案に使用されるメッキ液における電導塩の含有量は通常５〜３００ｇ／Ｌの範囲で使用される。
【００１３】
また、本考案のＧｅ含有金属被膜層の形成に使用されるメッキ液における可溶性ゲルマニウム化合物は、例えば、燐酸ゲルマニウム、硫酸ゲルマニウム、硝酸ゲルマニウム、等が挙げられる。この可溶性ゲルマニウム化合物は金属として０．１〜２０ｇ／Ｌの範囲で使用される。
【００１４】
また可溶性金属化合物としては、例えば、硫酸ニッケル、塩化ニッケル、硫酸コバルト、塩化コバルト、燐酸ロジウム、硫酸ルテニウム、硝酸ルテニウム、硫酸パラジウム、硝酸パラジウム、可溶性アンモニウムシアン化パラジウム、可溶性アンモニウム塩化パラジウム、可溶性シアン化第二金カリウム、ジニトロ硫酸白金カリウム、等が挙げられる。これらの可溶性金属化合物は金属として、０．５〜２０ｇ／Ｌの範囲で使用される。
【００１５】
本考案のＧｅ含有金属被膜層の形成に使用されるメッキ液には、従来から使用されるそれ自体公知の光沢剤、例えば、ペルフルオロオクタンスルホン酸カリウム、応力除去剤、例えば、ナフタリンスルホン酸ナトリウム、平滑剤、界面活性剤などを適宜所望に応じて添加することができる。
【００１６】
本考案に係る電解メッキにおける電流密度は、一般的に０．１〜３．０Ａ／ｄｍ2であり、メッキ時間は通常数分〜数十分である。また液温は常温（２５℃程度）〜８０℃程度の範囲である。これらは所望とされるメッキ膜厚、被メッキ基材の種類あるいはメッキ液の電導塩や金属化合物の種類等により適宜選択される。
【００１７】
本考案に係るメッキ液は、ｐＨ７．０以下の酸性に維持され安定な状態で実施されるが、電導塩の種類、金属化合物やゲルマニウム化合物の種類などにもよるが概ねｐＨ０．５〜５．５程度の範囲で実施される。
【００１８】
本考案のＧｅ含有金属被膜層は、被膜を形成させるメッキ液におけるＧｅ金属と他の合金金属の成分比率を変えることによりＧｅ１〜８０重量％含有する金属被膜が得られる。Ｇｅの成分比率が８０重量％を超えると被膜が極端に脆くなり、逆に１重量％を下回るとＧｅに因る効果が発揮され難くなる傾向にあり、Ｇｅの成分比率は５〜６０重量％が好ましい。
【００１９】
本考案のＧｅ含有金属被膜層を有する金属部品は、所望により、従来のブラジャー等のワイヤーや線材に為されると同様にＧｅ含有金属被膜層に樹脂被膜層を形成することができる。樹脂被膜層を有することによりブラジャー等のバストカップの下部周縁部に形成された袋状の装着部に装着する際に装着し易く、また布地の保護や突き抜けを防止することができ、また錆びを防止することができる等の利点がある。またバストカップの布地を通して金属が透けて見えたりすることがなく着用した際のフィット感等も好ましい。
また本考案のブラジャー用金属部品は、従来からブラジャー等の女性用衣類のバストカップに使用されるワイヤー或いは線材と同様に、ワイヤー或いは線材の端部にキャップ状の材料等を被覆させるなどの端部の処理を施して使用することができる。
【００２０】
図１は本考案に係る金属基材表面にＧｅ含有金属被膜層を有する金属部品の断面模式図を示す。図２はＧｅ含有金属被膜層上に樹脂被膜層を有する金属部品の断面模式図を示す。
【実施例】
【００２１】
以下に本考案にかかるＧｅ含有金属被膜層を有する金属部品について実施例を挙げ具体的に説明する。
【００２２】
実施例１
チタン合金で作製した金属部品をバフで表面仕上げし、先ず電気メッキ方法により純金を０．１μｍ被覆（下地メッキ）した後、下記に示すＧｅ含有パラジウムメッキ液により膜厚５μｍのＧｅ含有パラジウム被膜メッキを行った。得られた被膜は密着性が良好で灰白色の審美性に優れたＧｅ含有パラジウム被膜を有する金属部品を得た。また被膜を蛍光Ｘ線分析法により分析の結果Ｇｅ３重量％含有する合金被膜であった。
【００２３】
Ｇｅ含有パラジウムメッキ液およびメッキ条件
硫酸パラジウム                              （Ｐｄ：１０g／Ｌ）
硫酸                                        （１００g／Ｌ）
硫酸ゲルマニウム                            （Ｇｅ：５g／Ｌ）
ペルフルオロオクタンスルホン酸カリウム      （１０ｐｐｍ）
ｐＨ                                        （０．８）
液温度                                      （２５℃）
陽極                                        （Ｐｔ／Ｔｉ）
電流密度                                    （１Ａ／ｄｍ2）
メッキ時間                                  （２０分）
【００２４】
実施例２
ステンレス線材をブラスト、研磨して表面仕上げした金属部品を下記のＧｅ含有ニッケルメッキ液により膜厚１．１μｍのＧｅ含有ニッケル被膜メッキを行った。これに樹脂コーティングを行って樹脂被膜層を形成した。樹脂被膜層を有する表面から蛍光Ｘ線分析法により分析した結果Ｇｅ含有量３０重量％の合金被膜であった。
【００２５】
Ｇｅ含有ニッケルメッキ液およびメッキ条件
燐酸ニッケル                          （Ｎｉ：５０g／Ｌ）
燐酸                                  （６０g／Ｌ）
燐酸ゲルマニウム                      （Ｇｅ：３g／Ｌ）
ペルフルオロオクタンスルホン酸カリウム（５ｐｐｍ）
ｐＨ                                  （１．０）
液温度                                （５０℃）
陽極                                  （Ｐｔ／Ｔｉ）
電流密度                              （１Ａ／ｄｍ2）
メッキ時間                            （１０分）
【００２６】
実施例３
鉄基材から作製した金属部品表面をバフ仕上げした後、電気メッキ法により純ニッケルを２μｍ膜厚にメッキ処理（下地メッキ）した。次いで、下記のＧｅ含有コバルトメッキ液により膜厚０．２μｍの被膜を有する金属部品を得た。さらにこれに実施例２と同様に樹脂被膜を形成した。実施例２と同様に樹脂被膜層の表面から蛍光Ｘ線分析法により分析した結果Ｇｅ含有量１３．２重量％の合金被膜であった。
【００２７】
Ｇｅ含有コバルトメッキ液およびメッキ条件
硫酸コバルト                          （Ｃｏ：２０g／Ｌ）
アミド硫酸                            （２０g／Ｌ）
硫酸ゲルマニウム                      （Ｇｅ：５g／Ｌ）
ペルフルオロオクタンスルホン酸カリウム  （１０ｐｐｍ）
ｐＨ                                  （１．８）
液温度                                （７０℃）
陽極                                  （Ｐｔ／Ｔｉ）
電流密度                              （１Ａ／ｄｍ2）
メッキ時間                            （３分）
【００２８】
実施例４
ステンレスで作製した金属部品をバフで表面仕上げし、下記のＧｅ含有ロジウムメッキ液により膜厚０．８μｍの被膜にメッキ処理した。得られた被膜は密着性が良く灰白色で審美性のある金属部品であった。実施例１と同様に蛍光Ｘ線分析法により分析した結果Ｇｅ含有量３０重量％の合金被膜であった。
【００２９】
Ｇｅ含有ロジウムメッキ液およびメッキ条件
硫酸ロジウム                            (Ｒｈ：５ｇ／Ｌ)
硫酸カリウム                           （３０ｇ／Ｌ）
硫酸ゲルマニウム                        (Ｇｅ：５ｇ／Ｌ)
ペルフルオロオクタンスルホン酸カリウム  （１０ｐｐｍ）
ｐＨ                                   （２．０）
液温度                                 （６５℃）
陽極                                   （Ｐｔ／Ｔｉ）
電流密度                               （１Ａ／ｄｍ2）
メッキ時間                             （１０分）
【００３０】
実施例５
真鍮を基材金属とした金属部品表面をバフ仕上げした後、電気メッキ法により光沢ニッケルを５μｍ膜厚にメッキ処理（下地メッキ）した。次いで、下記のＧｅ含有金メッキ液により膜厚０．２μｍの被膜を有する金属部品を得た。得られた被膜は密着性の良く、金色で審美性のある金属部品であった。実施例１と同様に蛍光Ｘ線分析法により分析した結果Ｇｅ含有量１．１重量％の合金被膜であった。
【００３１】
Ｇｅ含有金メッキ液およびメッキ条件
シアン化第二カリウム                （Ａｕ：４g／Ｌ）
クエン酸                            （６０g／Ｌ）
硫酸ゲルマニウム                    （Ｇｅ：２０g／Ｌ）
ｐＨ                                （５．０）
液温度                              （２５℃）
陽極                                （Ｐｔ／Ｔｉ）
電流密度                            （１Ａ／ｄｍ2）
メッキ時間                          （５分）
【図面の簡単な説明】
【００３２】
【図１】本考案に係るＧｅ含有金属被膜層を有する金属部品の断面模式図を示す。
【図２】Ｇｅ含有金属被膜層上に樹脂被膜層を有する金属部品の断面模式図を示す。
【符号の説明】
【００３３】
１    基材金属
２    Ｇｅ含有金属被膜層
３    樹脂被膜層
【図１】
0003108959.tif 000003
【図２】
0003108959.tif 000004